(57)【要約】【課題】  本発明の目的は、排水のＣＯＤを低減しつつ、経糸に製織時の経糸切れを抑制するのに必要な耐摩擦性を付与することのできる繊維用経糸糊剤、該経糸糊剤をサイジングしてなる糊付糸及び該糊付糸を用いて製織する織物の製造方法を提供することである。【解決手段】  本発明の繊維用経糸糊剤は、アセチル化変性澱粉（Ａ）と、石油系ワックス、合成ワックス、動植物系ワックス、鉱物系ワックス、硬化油、エステル油及び鉱物油から選ばれる少なくとも１種の平滑成分（Ｂ）とを含有するものである。【選択図】  なし【特許請求の範囲】
【請求項１】
アセチル化変性澱粉（Ａ）と、石油系ワックス、合成ワックス、動植物系ワックス、鉱物系ワックス、硬化油、エステル油及び鉱物油から選ばれる少なくとも１種の平滑成分（Ｂ）とを含有する、繊維用経糸糊剤。
【請求項２】
前記アセチル化変性澱粉（Ａ）と前記平滑成分（Ｂ）の重量比（Ａ／Ｂ）が１００／０．１〜１００／２０である、請求項１に記載の繊維用経糸糊剤。
【請求項３】
前記経糸糊剤の不揮発分に占める前記アセチル化変性澱粉（Ａ）の重量割合が３０〜９９重量％である、請求項１又は２に記載の繊維用経糸糊剤。
【請求項４】
前記アセチル化変性澱粉（Ａ）の無水グルコース残基あたりの置換度が０．００５〜１である、請求項１〜３のいずれかに繊維用経糸糊剤。
【請求項５】
前記アセチル化変性澱粉（Ａ）が、とうもろこし澱粉、馬鈴薯澱粉、小麦澱粉及びタピオカ澱粉から選ばれる少なくとも１種の澱粉のアセチル化変性物である、請求項１〜４のいずれかに記載の繊維用経糸糊剤。
【請求項６】
請求項１〜５のいずれかに記載の繊維用経糸糊剤を紡績糸又はフィラメント糸にサイジングしてなる、糊付糸。
【請求項７】
請求項６に記載の糊付糸からなる経糸と緯糸とを製織機を用いて製織する工程を含む、織物の製造方法。
【発明の詳細な説明】
【技術分野】
【０００１】
本発明は、繊維用経糸糊剤及びその応用に関する。詳細には、製織の際に使用される繊維用経糸糊剤、該経糸糊剤をサイジングしてなる糊付糸及び該糊付糸を用いて製織する織物の製造方法に関する。
【背景技術】
【０００２】
従来、製織の際に特に張力のかかる経糸には、糸の毛羽を伏せて、製織の際の様々な抵抗を少なくするとともに、糸強力を高めて糸切れを防ぐために糊剤が用いられてきた。糊剤としては、経糸に使用する繊維の多様化や高級化、生産性向上のための織機の高速化に伴い、種々の改良がなされ、澱粉系糊剤の単独使用から、澱粉系糊剤とポリビニルアルコール（以下ＰＶＡと略記する）、アクリル系ポリマー等の合成樹脂系糊剤との併用、又は合成樹脂系糊剤の単独使用へと移行してきた。
【０００３】
前記の合成樹脂系糊剤の中でもＰＶＡ系糊剤は、強靭な皮膜を形成すること、天然繊維に対して優れた接着性を示すこと、水で容易に糊抜きができることなどの優れた糊剤適正を有することにより、綿糸、絹糸、これらの一種とポリエステル又はナイロンとの混紡糸、レーヨン糸等の各種の糸の糊剤として、単独（例えば特許文献１等）で又は澱粉系糊剤と併用して広く使用される。
【０００４】
一般的に、製織された生機は、糊抜き・精練工程にて、付着した糊剤を除去する。糊抜き・精練工程で排出された廃液は、糊剤成分を含むことから、高いＣＯＤ（化学的酸素要求量）を示す。そのため、そのまま自然界へ放出することはできず、生物処理や、化学的、機械的処理によりＣＯＤを低減する操作が行われる。
ＰＶＡ系糊剤を用いた場合、その構造上、水溶液のＣＯＤが高く、ＢＯＤ（生物化学的酸素要求量）が低いため、糊抜き・精練工程で排出された廃液を生物処理（曝気層での微生物によるＢＯＤ除去）しても、その排水のＣＯＤ低減が望めない。そのため、その他の手段による排水のＣＯＤ低減を図る必要があり、薬品の購入や装置の導入にコストがかかる問題があった。
【０００５】
一方、コーンスターチ、タピオカ澱粉などの無変性澱粉は、ＢＯＤが高いが、皮膜が硬くて脆いことから製織性に劣る。また、無変性澱粉とＰＶＡ系糊剤を併用した場合であっても、製織性と排水のＣＯＤ低減の両立を図ることはできなかった。
【先行技術文献】
【特許文献】
【０００６】
【特許文献１】特開平９−１３２８７３号公報
【発明の概要】
【発明が解決しようとする課題】
【０００７】
本発明の目的は、排水のＣＯＤを低減しつつ、経糸に製織時の経糸切れを抑制するのに必要な耐摩擦性を付与することのできる繊維用経糸糊剤、該経糸糊剤をサイジングしてなる糊付糸及び該糊付糸を用いて製織する織物の製造方法を提供することである。
【課題を解決するための手段】
【０００８】
本発明者らは鋭意研究を重ねた結果、特定の成分を必須に含有する繊維用経糸糊剤であれば、上記課題を解決できることを見出し、本発明に到達した。
すなわち、本発明は、アセチル化変性澱粉（Ａ）と、石油系ワックス、合成ワックス、動植物系ワックス、鉱物系ワックス、硬化油、エステル油及び鉱物油から選ばれる少なくとも１種の平滑成分（Ｂ）を含有する、繊維用経糸糊剤である。
【０００９】
前記アセチル化変性澱粉（Ａ）と前記平滑成分（Ｂ）の重量比（Ａ／Ｂ）は、１００／０．１〜１００／２０であることが好ましい。
【００１０】
前記経糸糊剤の不揮発分に占める前記アセチル化変性澱粉（Ａ）の重量割合は、３０〜９９重量％であることが好ましい。
【００１１】
前記アセチル化変性澱粉（Ａ）の無水グルコース残基あたりの置換度は、０．００５〜１であることが好ましい。
【００１２】
前記アセチル化変性澱粉（Ａ）は、とうもろこし澱粉、馬鈴薯澱粉、小麦澱粉及びタピオカ澱粉から選ばれる少なくとも１種の澱粉のアセチル化変性物であることが好ましい。
【００１３】
本発明の糊付糸は、上記の繊維用経糸糊剤を紡績糸又はフィラメント糸にサイジングしてなるものである。
【００１４】
本発明の織物の製造方法は、上記の糊付糸からなる経糸と緯糸とを製織機を用いて製織する工程を含むものである。
【発明の効果】
【００１５】
本発明の繊維用経糸糊剤は、排水のＣＯＤを低減することができ、かつ、経糸に対して、製織時の経糸切れを抑制するのに必要な耐摩擦性を付与することができる。
本発明の糊付糸は、排水のＣＯＤを低減することができ、かつ、優れた耐摩耗性を有し、製織時の経糸切れを抑制できる。
本発明の織物の製造方法によれば、排水のＣＯＤを低減しつつ、製織時の経糸切れを抑制できる。
【発明を実施するための形態】
【００１６】
本発明は、製織の際に使用される繊維用経糸糊剤、該経糸糊剤をサイジングしてなる糊付糸及び該糊付糸を用いて製織する織物の製造方法である。以下、詳細に説明する。
【００１７】
[繊維用経糸糊剤]
繊維用経糸糊剤は、アセチル化変性澱粉（Ａ）と特定の平滑成分（Ｂ）を必須に含有するものである。この両成分を併用することにより、本願効果を発揮することができる。
アセチル化変性澱粉（Ａ）とは、未変性の澱粉（以下、生澱粉という）のアセチル化変性物をいう。より詳細には、アセチル化変性澱粉（Ａ）とは、生澱粉の水酸基の一部又は全部がアセチル化したもの（水酸基の水素原子がアセチル基で置換された構造を有するもの）をいう。アセチル化変性澱粉（Ａ）としては、１種を用いてもよく、２種以上を併用してもよい。
【００１８】
生澱粉は、無水グルコース残基を繰り返し単位とする下記式（１）に示す天然の高分子であり、繰り返し単位当たり３つの水酸基を有する。生澱粉の重量平均重合度（ｎ）としては、３０００〜２５００００が好ましい。
【００１９】
【化１】
2015117452.tif 000002
【００２０】
生澱粉としては、特に限定はないが、とうもろこし澱粉、馬鈴薯澱粉、小麦澱粉、タピオカ澱粉、米澱粉、そば澱粉等が用いられるが、糊化時の粘度、皮膜の硬さ、糊化特性等の点から、とうもろこし澱粉、小麦澱粉、タピオカ澱粉、米澱粉が好ましい。
【００２１】
本発明の効果をより発揮させる点から、アセチル化変性澱粉（Ａ）の無水グルコース残基あたりの置換度は、０．００５〜１が好ましく、０．００５〜０．５がより好ましく、０．０１〜０．１がさらに好ましく、０．０２〜０．０８が特に好ましい。該置換度が０．００５未満の場合、繊維との接着力が低くなり、落糊などのトラブルが増加することがある。該置換度が１超の場合、排水のＣＯＤ低減の効果が小さくなることがある。
【００２２】
ここで、置換度とは、澱粉中のグルコースユニットに存在する全ての２、３、６位の反応性水酸基の内、どれだけがエステルユニットに変わったかという割合を表す。
例えば、置換度０．０１とは、グルコース１００個中に１個の置換基が導入されていることを意味する。また、置換度３は、全て変わった状態を表す（１００％）。置換度は常法の１Ｈ−ＮＭＲの積分値によって測定できる。具体的には、アセチル化変性澱粉を重水に溶解し、１Ｈ−ＮＭＲ測定によって得られる、無水グルコース残基中の炭素原子に結合しているプロトンと、アセチル化によってヒドロキシル基に結合した酢酸のメチル基の積分値より置換度を求めることができる。
【００２３】
アセチル化変性澱粉（Ａ）の８重量％水溶液の粘度（９０℃）としては、３〜１２０秒が好ましく、３〜１００秒がより好ましく、３〜８０秒がさらに好ましい。該粘度が３秒未満の場合、経糸への糊の付着性が劣り、紡績糸については毛羽伏せ効果が得られないことがある。一方、該粘度が１２０秒超の場合、付着量に斑が生じ、糊剤が多く付着している部位については落糊が発生することがある。なお、ここでの粘度は、９０℃におけるビスコシティカップ粘度計を用いて測定した場合の粘度をいう。ビスコシティカップ粘度計とは、糊液を掬い取り、カップ一杯の糊液がカップの下端開口部から滴下する時間を測定するものをいう。また、使用したビスコシティカップは上部内径が４５ｍｍ、全長が１３０ｍｍで、カップ下部内径が５ｍｍの流出口を有している。
【００２４】
アセチル化変性について、公知の手法を採用できる。例えば、希アルカリ中、無水酢酸で制御された条件で反応させて調製する方法等がある。（「澱粉科学の事典」株式会社朝倉書店発行、２００３年３月初版第１刷第１４４頁参照）
【００２５】
平滑成分（Ｂ）とは、経糸に平滑性及び柔軟性を付与する成分であり、製織時の糊付糸同士の摩擦及び糊付糸と筬、綜絖など金属間の摩擦を減少させるために用いられる。平滑成分（Ｂ）は、石油系ワックス、合成ワックス、動植物系ワックス、鉱物系ワックス、硬化油、エステル油及び鉱物油から選ばれる少なくとも１種である。平滑成分（Ｂ）は、１種を用いてもよく、２種以上を併用してもよい。
【００２６】
平滑成分（Ｂ）としては、例えば、パラフィンワックス、マイクロクリスタリンワックス等の石油系ワックス；多価アルコール脂肪酸エステル、ポリエチレンワックス、酸化ポリエチレン等の合成ワックス；木蝋、カルナバワックス、キャンデリラワックス、ミツロウ、ラノリン、ライスワックス、バナナワックス、サトウキビワックス等の天然系ワックス；モンタンワックス、オゾケライト、セレシン等の鉱物系ワックス；牛脂硬化油、豚脂硬化油等の硬化油；オクチルパルミテート、ラウリルオレエート等の脂肪酸エステルのエステル油；粘度が３０〜５００秒の鉱物油等が挙げられる。これらのうち、平滑性の点から、石油系ワックス、天然系ワックスが好ましく、パラフィンワックス、カルナバワックス、キャンデリラワックス、牛脂硬化油が好ましい。
【００２７】
平滑成分（Ｂ）の融点としては、特に限定はないが、パラフィンワックスは４７〜６９℃、カルナバワックスは８０〜８６℃、キャンデリラワックスは６６〜７１℃、牛脂硬化油は５１〜６２℃のものが挙げられる。
【００２８】
アセチル化変性澱粉（Ａ）と平滑成分（Ｂ）の重量比（Ａ／Ｂ）は、本発明の効果をより発揮される点から、１００／０．１〜１００／２０であることが好ましい。該重量比が１００／０．１超の場合、平滑成分としての効果が得られないことがある。一方、該重量比が１００／２０未満の場合、糊皮膜の強度が低下し、繊維間の接着が悪くなり、糊付糸の強力及び耐摩擦性が低下することがある。該重量比は、１００／２〜１００／１５が好ましく、１００／３〜１００／１０がさらに好ましい。
【００２９】
経糸糊剤の不揮発分に占めるアセチル化変性澱粉（Ａ）の重量割合は、３０〜９９重量％が好ましく、４０〜９０重量％がより好ましく、５０〜８０重量％がさらに好ましい。該重量割合が３０重量％未満の場合、ＢＯＤが低くなる又は耐摩擦性に劣ることがある。
経糸糊剤の不揮発分に占める平滑成分（Ｂ）の重量割合は、１〜２０重量％が好ましく、２〜１５重量％がより好ましく、３〜１０重量％がさらに好ましい。該重量割合が１重量％未満の場合、平滑性不足から耐摩擦性が低下することがある。一方、該重量割合が２０重量％超の場合、接着成分比率の低下から、耐摩擦性が低下することがある。
なお、本発明における不揮発分とは、繊維用経糸糊剤を１０５℃で熱処理等して溶媒等を除去し、恒量に達した時の絶乾成分をいう。
【００３０】
精練工程におけるワックスの分散性、製織工程における糊付糸の制電性や吸湿性、糊付け時の糊剤の経糸への浸透性等を付与する点から、本発明の経糸糊剤は、非イオン界面活性剤、アニオン界面活性剤、カチオン界面活性剤、両性界面活性剤等の界面活性剤を含んでもよい。界面活性剤を含む場合、経糸糊剤の不揮発分に占める界面活性剤の重量割合は、０〜１０重量％が好ましく、０．５〜８重量％がより好ましく、１〜６重量％がさらに好ましい。
【００３１】
非イオン性界面活性剤としては、例えば、ポリオキシエチレンヘキシルエーテル、ポリオキシエチレンオクチルエーテル、ポリオキシエチレンデシルエーテル、ポリオキシエチレンラウリルエーテル、ポリオキシエチレンセチルエーテル等のポリオキシアルキレン直鎖アルキルエーテル；ポリオキシエチレン２−エチルヘキシルエーテル、ポリオキシエチレンイソセチルエーテル、ポリオキシエチレンイソステアリルエーテル等のポリオキシアルキレン分岐第一級アルキルエーテル；ポリオキシエチレン１−ヘキシルヘキシルエーテル、ポリオキシエチレン１−オクチルヘキシルエーテル、ポリオキシエチレン１−ヘキシルオクチルエーテル、ポリオキシエチレン１−ペンチルへプチルエーテル、ポリオキシエチレン１−へプチルペンチルエーテル等のポリオキシアルキレン分岐第二級アルキルエーテル；ポリオキシエチレンオレイルエーテル等のポリオキシアルキレンアルケニルエーテル；ポリオキシエチレンオクチルフェニルエーテル、ポリオキシエチレンノニルフェニルエーテル、ポリオキシエチレンドデシルフェニルエーテル等のポリオキシアルキレンアルキルフェニルエーテル；ポリオキシエチレントリスチリルフェニルエーテル、ポリオキシエチレンジスチリルフェニルエーテル、ポリオキシエチレンスチリルフェニルエーテル、ポリオキシエチレントリベンジルフェニルエーテル、ポリオキシエチレンジベンジルフェニルエーテル、ポリオキシエチレンベンジルフェニルエーテル等のポリオキシアルキレンアルキルアリールフェニルエーテル；ポリオキシエチレンモノラウレート、ポリオキシエチレンモノオレート、ポリオキシエチレンモノステアレート、ポリオキシエチレンモノミリスチレート、ポリオキシエチレンジラウレート、ポリオキシエチレンジオレート、ポリオキシエチレンジミリスチレート、ポリオキシエチレンジステアレート等のポリオキシアルキレン脂肪酸エステル；ソルビタンモノパルミテート、ソルビタンモノオレート等のソルビタンエステル；ポリオキシエチレンソルビタンモノステアレート、ポリオキシエチレンソルビタンモノオレート等のポリオキシアルキレンソルビタン脂肪酸エステル；グリセリンモノステアレート、グリセリンモノラウレート、グリセリンモノパルミテート等のグリセリン脂肪酸エステル；ポリオキシアルキレンソルビトール脂肪酸エステル；ショ糖脂肪酸エステル；ポリオキシエチレンひまし油エーテル等のポリオキシアルキレンひまし油エーテル；ポリオキシエチレン硬化ひまし油エーテル等のポリオキシアルキレン硬化ひまし油エーテル；ポリオキシエチレンラウリルアミノエーテル、ポリオキシエチレンステアリルアミノエーテル等のポリオキシアルキレンアルキルアミノエーテル；オキシエチレン−オキシプロピレンブロックまたはランダム共重合体；オキシエチレン−オキシプロピレンブロックまたはランダム共重合体の末端アルキルエーテル化物；オキシエチレン−オキシプロピレンブロックまたはランダム共重合体の末端ショ糖エーテル化物；等を挙げることができる。
【００３２】
アニオン性界面活性剤としては、例えば、オレイン酸、パルミチン酸、オレイン酸ナトリウム塩、パルミチン酸カリウム塩、オレイン酸トリエタノールアミン塩等の脂肪酸（塩）；ヒドロキシ酢酸、ヒドロキシ酢酸カリウム塩、乳酸、乳酸カリウム塩等のヒドロキシル基含有カルボン酸（塩）；ポリオキシエチレントリデシルエーテル酢酸（ナトリウム塩）等のポリオキシアルキレンアルキルエーテル酢酸（塩）；トリメリット酸カリウム、ピロメリット酸カリウム等のカルボキシル基多置換芳香族化合物の塩；ドデシルベンゼンスルホン酸（ナトリウム塩）等のアルキルベンゼンスルホン酸（塩）；ポリオキシエチレン２−エチルヘキシルエーテルスルホン酸（カリウム塩）等のポリオキシアルキレンアルキルエーテルスルホン酸（塩）；ステアロイルメチルタウリン（ナトリウム）、ラウロイルメチルタウリン（ナトリウム）、ミリストイルメチルタウリン（ナトリウム）、パルミトイルメチルタウリン（ナトリウム）等の高級脂肪酸アミドスルホン酸（塩）；ラウロイルサルコシン酸（ナトリウム）等のＮ−アシルサルコシン酸（塩）；オクチルホスホネート（カリウム塩）等のアルキルホスホン酸（塩）；フェニルホスホネート（カリウム塩）等の芳香族ホスホン酸（塩）；２−エチルヘキシルホスホネートモノ２−エチルヘキシルエステル（カリウム塩）等のアルキルホスホン酸アルキルリン酸エステル（塩）；アミノエチルホスホン酸（ジエタノールアミン塩）等の含窒素アルキルホスホン酸（塩）；２−エチルヘキシルサルフェート（ナトリウム塩）等のアルキル硫酸エステル（塩）；ポリオキシエチレン２−エチルヘキシルエーテルサルフェート（ナトリウム塩）等のポリオキシアルキレン硫酸エステル（塩）；ジ−２−エチルヘキシルスルホコハク酸ナトリウム、ジオクチルスルホコハク酸ナトリウム等の長鎖スルホコハク酸塩、Ｎ−ラウロイルグルタミン酸ナトリウム、Ｎ−ステアロイル−Ｌ−グルタミン酸ジナトリウム等の長鎖Ｎ−アシルグルタミン酸塩；等を挙げることができる。
【００３３】
カチオン界面活性剤としては、例えば、ラウリルトリメチルアンモニウムクロライド、ミリスチルトリメチルアンモニウムクロライド、パルミチルトリメチルアンモニウムクロライド、ステアリルトリメチルアンモニウムクロライド、オレイルトリメチルアンモニウムクロライド、セチルトリメチルアンモニウムクロライド、ベヘニルトリメチルアンモニウムクロライド、ヤシ油アルキルトリメチルアンモニウムクロライド、牛脂アルキルトリメチルアンモニウムクロライド、ステアリルトリメチルアンモニウムブロマイド、ヤシ油アルキルトリメチルアンモニウムブロマイド、セチルトリメチルアンモニウムメトサルフェート、オレイルジメチルエチルアンモニウムエトサルフェート、ジオクチルジメチルアンモニウムクロライド、ジラウリルジメチルアンモニウムクロライド、ジステアリルジメチルアンモニウムクロライド、オクタデシルジエチルメチルアンモニウムサルフェート、等のアルキル第四級アンモニウム塩；（ポリオキシエチレン）ラウリルアミノエーテル乳酸塩、ステアリルアミノエーテル乳酸塩、ジ（ポリオキシエチレン）ラウリルメチルアミノエーテルジメチルホスフェート、ジ（ポリオキシエチレン）ラウリルエチルアンモニウムエトサルフェート、ジ（ポリオキシエチレン）硬化牛脂アルキルエチルアミンエトサルフェート、ジ（ポリオキシエチレン）ラウリルメチルアンモニウムジメチルホスフェート、ジ（ポリオキシエチレン）ステアリルアミン乳酸塩等の（ポリオキシアルキレン）アルキルアミノエーテル塩；Ｎ−（２−ヒドロキシエチル）−Ｎ，Ｎ-ジメチル−Ｎ−ステアロイルアミドプロピルアンモニウムナイトレート、ラノリン脂肪酸アミドプロピルエチルジメチルアンモニウムエトサルフェート、ラウロイルアミドエチルメチルジエチルアンモニウムメトサルフェート等のアシルアミドアルキル第四級アンモニウム塩；ジパルミチルポリエテノキシエチルアンモニウムクロライド、ジステアリルポリエテノキシメチルアンモニウムクロライド等のアルキルエテノキシ第四級アンモニウム塩；ラウリルイソキノリニウムクロライド等のアルキルイソキノリニウム塩；ラウリルジメチルベンジルアンモニウムクロライド、ステアリルジメチルベンジルアンモニウムクロライド等のベンザルコニウム塩；ベンジルジメチル｛２−［２−（ｐ−１，１，３，３−テトラメチルブチルフェノオキシ）エトオキシ］エチル｝アンモニウムクロライド等のベンゼトニウム塩；セチルピリジニウムクロライド等のピリジニウム塩；オレイルヒドロキシエチルイミダゾリニウムエトサルフェート、ラウリルヒドロキシエチルイミダゾリニウムエトサルフェート等のイミダゾリニウム塩；Ｎ−ココイルアルギニンエチルエステルピロリドンカルボン酸塩、Ｎ−ラウロイルリジンエチルエチルエステルクロライド等のアシル塩基性アミノ酸アルキルエステル塩；ラウリルアミンクロライド、ステアリルアミンブロマイド、硬化牛脂アルキルアミンクロライド、ロジンアミン酢酸塩等の第一級アミン塩；セチルメチルアミンサルフェート、ラウリルメチルアミンクロライド、ジラウリルアミン酢酸塩、ステアリルエチルアミンブロマイド、ラウリルプロピルアミン酢酸塩、ジオクチルアミンクロライド、オクタデシル��チルアミンハイドロオキサイド等の第二級アミン塩；ジラウリルメチルアミンサルフェート、ラウリルジエチルアミンクロライド、ラウリルエチルメチルアミンブロマイド、ジエタノールステアリルアミドエチルアミントリヒドロキシエチルホスフェート塩、ステアリルアミドエチルエタノールアミン尿素重縮合物酢酸塩等の第三級アミン塩；脂肪酸アミドグアニジニウム塩；ラウリルトリエチレングリコールアンモニウムハイドロオキサイド等のアルキルトリアルキレングリコールアンモニウム塩等を挙げることができる。
【００３４】
両性界面活性剤としては、例えば、２−ウンデシル−Ｎ，Ｎ−（ヒドロキシエチルカルボキシメチル）−２−イミダゾリンナトリウム、２−ココイル−２−イミダゾリニウムヒドロキサイド−１−カルボキシエチロキシ２ナトリウム塩等のイミダゾリン系両性界面活性剤；２−ヘプタデシル−Ｎ−カルボキシメチル−Ｎ−ヒドロキシエチルイミダゾリウムベタイン、ラウリルジメチルアミノ酢酸ベタイン、アルキルベタイン、アミドベタイン、スルホベタイン等のベタイン系両性界面活性剤；Ｎ−ラウリルグリシン、Ｎ−ラウリルβ−アラニン、Ｎ−ステアリルβ−アラニン等のアミノ酸型両性界面活性剤等を挙げることができる。
【００３５】
経糸糊剤は、本発明の効果を阻害しない範囲で、他の接着成分（Ｃ）を併用してもよい。接着性成分としては、ポリビニルアルコール、変性ＰＶＡ、カルボキシメチルセルロース、澱粉、加工澱粉、ふのり、アルギン酸ソーダ、ポリアクリル酸、アクリル酸エステル共重合体、酢ビ−無水マレイン酸共重合体、スチレン−無水マレイン酸共重合体等を挙げることができる。
【００３６】
本発明の繊維用経糸用糊剤は、本発明の効果を阻害しない範囲で、上記以外のその他成分を含んでもよい。その他成分としては、平滑成分（Ｂ）以外の平滑剤（シリコーン等）、吸湿剤（尿素等）、柔軟剤（ＰＥＧ、グリセリン等）、消泡剤、抑泡剤、防腐剤、防錆剤等が挙げられる。
【００３７】
本発明において、繊維用経糸糊剤とは、糸にサイジングする際の糊液と、糊液の原料となる粉末状の双方を含むものである。粉末状の場合、経糸糊剤は不揮発分のみから構成されてもよく、不揮発分と少量の水やアルコール等を含む場合であってもよい。
糊液は、液体若しくは粉体の経糸糊剤に水等の溶媒を加え、希釈、溶解させたものである。糊液全体に占める不揮発分の重量割合は、１〜２０重量％が好ましく、２〜１５重量％がより好ましく、３〜１０重量％がさらに好ましい。溶媒としては、水、アルコール（エタノール、メタノール、イソプロパノール等）等を挙げることができ、これらは混合して使用してもよい。
【００３８】
経糸糊剤の不揮発分を８重量％とした水溶液の粘度（９０℃）は、好ましくは３〜１２０秒、さらに好ましくは３〜１００秒、特に好ましくは３〜８０秒である。該粘度が３秒未満の場合、経糸への糊の付着性が劣り、紡績糸については毛羽伏せ効果が得られないことがある。一方、該粘度が１２０秒超の場合、付着量に斑が生じ、糊剤が多く付着している部位については落糊が発生することがある。なお、ここでの粘度は、前記ビスコシティカップ粘度計を用いて測定したものをいう。
【００３９】
繊維用経糸糊剤の製造方法としては、特に限定はなく、公知の手法を採用できる。例えば、アセチル化澱粉（Ａ）、平滑成分（Ｂ）をミキサー等で攪拌混合し糊剤を得ることができる。得られた糊剤を攪拌中の水等の溶媒へ徐々に添加し、全量添加後、９０℃に昇温し２時間攪拌を続けることで糊液を得ることができる。
【００４０】
従来のＰＶＡ系糊剤の糊液のように、ＣＯＤが高く、ＢＯＤが低い場合、糊抜き・精練工程で排出された廃液を生物処理しても、有機物が分解され難く、結果として排水のＣＯＤが高くなる。従って、糊液のＢＯＤはＣＯＤに比して極端に小さくならないこと、近い値を示すことが好ましい。このような観点から、経糸糊剤の不揮発分を０．１重量％とした水溶液のＢＯＤは、好ましくは１５０〜１５００ｐｐｍ、より好ましくは２００〜１０００ｐｐｍ、さらに好ましくは３００〜８００ｐｐｍであり、経糸糊剤の不揮発分を０．１重量％とした水溶液のＣＯＤは、好ましくは１５０〜１５００ｐｐｍ、より好ましくは２００〜１０００ｐｐｍ、さらに好ましくは３００〜８００ｐｐｍである。なお、ＢＯＤ、ＣＯＤの評価方法は、後述の実施例に記載の方法である。
【００４１】
[糊付糸]
本発明の糊付糸は、本発明の繊維用経糸糊剤（糊液）を糸にサイジングして得られる。糊付する糸としては、フィラメント糸又は紡績糸（スパン糸）を挙げることができる。糸種としては、特に限定はなく、綿、麻、羊毛等の天然繊維；アセテート、レーヨン、キュプラ等の半合成繊維；アクリル繊維、ポリエチレンテレフタレート、ポリトリメチレンテレフタレート、ポリテトラメチレンテレフタレート、ポリシクロヘキサンジメチレンテレフタレートおよびポリエチレン−２，６−ナフタレンジカルボキシレート等のポリエステル繊維、ポリ−ε−カプラミドおよびポリヘキサメチレンジアミンアジパミド等の脂肪族ポリアミド繊維（ナイロン繊維）、ポリメタフェニレンイソフタラミドおよびコポリパラフェニレン−３，４−オキシジフェニレンテレフタラミド等の芳香族ポリアミド繊維（アラミド繊維）等の合成繊維；等が挙げられる。これらの中でも、本発明の効果がより発揮される点から、綿、ポリエステル、綿／ポリエステル混等の紡績糸が好ましい。糸は、単独の糸種から構成されていてもよく、複数の糸種から構成された混繊糸、混紡糸やマルチフィラメント糸であってもよい。
【００４２】
糸の太さに制限はないが、フィラメント糸では、好ましくは１０００デシテックス以下、さらに好ましくは４７０デシテックス以下、特に好ましくは１６７デシテックス以下である。紡績糸（スパン糸）では、好ましくは５番手以上、さらに好ましくは１０番手以上、特に好ましくは２０番手以上である。
【００４３】
サイジング方法については特に限定はないが、たとえば、一斉サイジング方式等を挙げることができる。一斉サイジング方式は、まず、クリールより糸を引き出し、繊維用経糸糊剤を入れた糊付ボックス内を通過させて、糸に繊維用経糸糊剤を付着（糊付）させ、その後、シリンダー乾燥を施し、シート状の糸を分割するデバイド工程を経て得られた糊付糸を糊付ビームに巻く方式である（糊付け速度：５〜１５０ｍ／ｍｉｎ、シリンダー乾燥温度：５０〜１３０℃）。
【００４４】
糊付糸における繊維用経糸糊剤の不揮発分の付着量については、糸の種類や太さ等によって相違するので特に限定はないが、一般的には、好ましくは２〜２２重量％、さらに好ましくは３〜２０重量％、特に好ましくは４〜１８重量％である。繊維用経糸糊剤の不揮発分の付着量の測定条件等は以下に詳述する。
【００４５】
糸がポリエステルスパン糸の場合、糊付糸における繊維用経糸糊剤の不揮発分の付着量は、好ましくは５〜１８重量％、さらに好ましくは７〜１５重量％、特に好ましくは９〜１３重量％である。付着量が５重量％未満では、接着性および抱合性が劣る傾向が見られる。一方、付着量が１８重量％超では、付着量が多すぎてサイジング時のデバイド不良や製織機上で開口不良等の問題を起こす可能性がある。
【００４６】
糸が綿糸の場合、糊付糸における繊維用経糸糊剤の不揮発分の付着量は、好ましくは付着量５〜２２重量％、さらに好ましくは付着量７〜２０重量％、特に好ましくは付着量９〜１８重量％である。付着量が５重量％未満では、接着性および抱合性が劣る傾向が見られる。一方、付着量が２２重量％超では、付着量が多すぎてサイジング時のデバイド不良や製織機上で開口不良等の問題を起こす可能性がある。
【００４７】
本発明の糊付糸は、製織に使用される際に、経糸として使用される。経糸は、上記に示すように、糸に繊維用経糸糊剤を付着、乾燥後の糊付糸を、糊付ビームに巻取ることによって得られる。
【００４８】
［織物の製造方法］
本発明の織物の製造方法は、上記糊付糸からなる経糸と、緯糸とを製織機を用いて製織する工程を含む方法である。
経糸は、上記糊付糸を糊付ビームに巻取ることによって得られる。また、緯糸は、糸に処理を施してもよいが、通常は特段の処理をすることなく、原糸をそのまま用いるのが一般的である。
【００４９】
製織機としては、例えば、レピアルームやエアージェットルームのドライ製織機；ウォータージェットルーム等が挙げられる。この中で製織機がエアージェットルームであるときがより好ましい。
【００５０】
製織は、例えば、上記で説明した糊付糸を一本ずつ綜絖と筬に引き通す経通し（ドローイング）を行って経糸を準備し、製織機にかける。次いで、経糸を例えば互い違いに上下に運動させながら、緯糸として経糸間に挟み込むことによって、製織が行われ、織物が製造される。
【００５１】
上記製織において、例えば、経糸を２，０００〜１０，０００本準備し、緯糸としてポリエステルスパン糸や綿糸（いずれも４０番手、単糸）を用いた場合、ポリエステル平組織や綿平組織を織機回転数５００〜８００ｒｐｍで５０ｍを一疋として１００〜２００疋製織できる（織り幅：７０〜２００ｃｍ）。
【００５２】
製織された生機は、毛焼きやヒートセットなどが行われた後、糊抜き・精練工程にて、付着した糊剤成分を除去する。糊抜き・精練工程で排出された廃液は、糊剤成分を含み、従来の糊剤を用いた場合、その水溶液のＣＯＤは高く、ＢＯＤは低い。そのため、生物処理をしても有機物の分解が不十分となり、処理後の排水のＣＯＤは高く、そのまま自然界へ放出することはできない。その結果、さらなる化学的、機械的処理によりＣＯＤを低減する操作が必要とされる。本発明の経糸糊剤を用いた場合、その水溶液のＣＯＤ及びＢＯＤは近い値を示すので、生物処理による有機物の分解により、その排水のＣＯＤを低減することができる。また、排水のＣＯＤ低減のための更なる操作を省略又は簡略化できる。
【実施例】
【００５３】
以下の実施例および比較例で本発明を詳細に説明するが、本発明はこれに限定されるものではない。なお、文中及び表中の「％」は「重量％」を意味する。まず、実施例および比較例に示す物性等の測定方法を以下に示す。
【００５４】
（１）ＢＯＤ（生物化学的酸素要求量）
糊剤を溶存酸素の飽和した水に添加して溶解させ、０．１重量％水溶液の試料を調製する。得られた試料をＪＩＳ  Ｋ０１０２  ２１に基づき分析する。
【００５５】
（２）ＣＯＤ（化学的酸素要求量）
ＢＯＤ測定同様に調製した０．１重量％水溶液の試料をＪＩＳ  Ｋ０１０２  １７に基づき分析する。
【００５６】
（３）繊維用経糸糊剤の付着量
サイジング後の糊付糸（約２ｇ）をサンプルとし、１１０℃で３０分間乾燥後秤量（Ｗ１）し、５０倍量の精練浴（苛性ソーダ：１０ｇ／Ｌ，ＰＯＥ１０モル付加ノニルフェノールエーテル：５ｇ／Ｌ）中で、９０℃で６０分間浸漬させ、湯洗する。サンプルをさらに水洗後、１時間乾燥した後、サンプルを秤量（Ｗ２）し、次式より付着量を求める。
付着量（％）＝［（Ｗ１−Ｗ２）／Ｗ２］×１００
【００５７】
（４）耐摩擦性試験（接着性および抱合性の評価）
ＴＭ式抱合力試験機にて耐摩擦性を測定した。１０本の糊付糸を引き揃え、下記に示す糸張力をかけながら張り、左右が１５０°、中央が１２０°の角度で３列に配置したコーム間（コーム：２０針×３列；コームの間隔：３０ｍｍ；コームの往復運動距離：２７ｍｍ）を往復運動（コームの運動速さ：１５０回／ｍｉｎ）させ、糊付糸を摩擦する。糸切れ時の摩擦回数を比較する。回数が多いほど接着性、抱合性が高い。
糸張力：一本当たり２０ｇ
【００５８】
（５）強力測定
万能引張り圧縮試験機にて強力を測定した。糊付糸を一定長（５０ｃｍ）にセットした上下チャックに装着し、一定速度（２００ｍｍ／ｍｉｎ）で引っ張る。同一試料で１０回測定する。記録計のチャートから強力を読み取る。
【００５９】
（６）伸度測定
万能引張り圧縮試験機にて伸度を測定する。糊付糸を一定長（５０ｃｍ）にセットした上下チャックに装着し、一定速度（２００ｍｍ／ｍｉｎ）で引っ張る。同一試料で１０回測定する。記録計のチャートから伸度を読み取る。
【００６０】
（平滑剤ｂ１〜ｂ７の調製）
２００ｍｌビーカーに、表１に示す平滑成分（Ｂ）及び界面活性剤を配合し、ヒーターにて１００℃まで昇温し２０分間攪拌混合した。混合物をバットに移し、冷却することでブロック状にし、ミキサーにて粉砕し平滑剤ｂ１〜ｂ７を得た。
【００６１】
【表１】
2015117452.tif 000003
【００６２】
なお、表１に示す成分の詳細は以下である。
カルナバワックス：融点８３℃、酸価８．３ｍｇＫＯＨ／ｇ
キャンデリラワックス：融点７１℃、酸価１７．１ｍｇＫＯＨ／ｇ
パラフィンワックス１１５Ｆ：融点４８℃
パラフィンワックス１４０Ｆ：融点６１℃
牛脂極度硬化油：融点６１℃、ヨウ素価０．６ｇＩ２／ｇ
【００６３】
（実施例１）
表２に示すように、９０重量部のアセチル化変性澱粉Ａ１と、１０重量部の平滑剤ｂ１を加えて攪拌混合し、粉末状の繊維用経糸糊剤を得た。この糊剤を用いてＢＯＤ、ＣＯＤを評価した。
次に、水を攪拌しながら、繊維用経糸糊剤を徐々に加え、９０℃で２時間攪拌して、不揮発分の割合が８重量％となる糊液を調製した。調製した糊液を用いて、下記のサイジング条件で綿糸（綿４０番手）に糊付けし、糊付糸を得た。得られた糊付糸について、耐摩擦性、強力及び伸度を評価した。その結果を表２に示す。
【００６４】
＜サイジング条件＞
カキノキユニバーサルサイザー
糊槽温度：９０℃
糊付け速度：４０ｍ／ｍｉｎ
ノンタッチホットエアー乾燥温度：５０℃
【００６５】
（実施例２〜１２、比較例１〜５）
実施例１において、糊剤成分及びそれらの配合量並びに糊液の不揮発分の割合を表２、３に記載のものに変更する以外は、実施例１と同様にして、評価した。その結果を表２、３に示す。
【００６６】
なお、表２に示す成分の詳細は以下である。
アセチル化変性澱粉Ａ１：タピオカ変性澱粉（置換度０．０４、粘度４秒）
アセチル化変性澱粉Ａ２：小麦粉変性澱粉（置換度０．０３、粘度５１秒）
アセチル化変性澱粉Ａ３：タピオカ変性澱粉（置換度０．０７、粘度６秒）
アセチル化変性澱粉Ａ４：タピオカ変性澱粉（置換度０．０２、粘度４３秒）
ポリビニルアルコール：重合度５００、鹸化度８８モル％
コーンスターチ：コーンスターチ（日本食品化工社製）
なお、ここでいうアセチル化変性澱粉の粘度は、アセチル化変性澱粉（Ａ）を８重量％水溶液としたときの粘度（９０℃）であって、ビスコシティカップ粘度計を用いて測定したものをいう。
【００６７】
【表２】
2015117452.tif 000004
【００６８】
【表３】
2015117452.tif 000005
【００６９】
表２、３からわかるように、実施例１〜１２の糊剤では、ＣＯＤ値及びＢＯＤ値は近い値を示していることから、糊抜き・精練工程で排出された廃液を生物処理した際に、その排水のＣＯＤ低減を図ることができる。一方、比較例１、２の糊剤では、ＣＯＤに値に比してＢＯＤ値は小さいものであり、廃液を生物処理した際の排水のＣＯＤ低減を図ることができない。
また、実施例１〜１２の糊剤は、ＣＯＤ値及びＢＯＤ値が近い値である比較例３〜５の糊剤と比べ、耐摩耗性が各段に優れていた。従って、実施例の糊剤を用いて製織を行った場合、排水のＣＯＤを低減でき、かつ毛羽立ちや糸切れのない優れた結果が得られる。